(57)【要約】【課題】電子伝導性およびイオン導電性が高められたオリビン型リン酸化合物、高い放電容量を発現し、レート維持率および放電容量維持率が優れた正極材料を提供する。【解決手段】Ｌｉ１＋ａ（Ｍｎ１−（ｑ＋ｒ）ＦｅｑＭｒ）１＋ｂＰ１−ｘＸｘＯ４＋ｃで表わされる組成を有するリン酸化合物。式中、Ｍは、Ｃｏ、およびＮｉからなる群より選ばれる少なくとも１種であり、Ｘは、Ｖ、Ｓｉ、Ｂ、およびＡｌからなる群より選ばれる少なくとも１種であり、ｑ、ｒ、ａ、ｂおよびｘは、それぞれ、０≦ｑ＜０．２０、０≦ｒ＜０．２０、０≦（ｑ＋ｒ）＜０．２０、−０．１≦ａ≦０．１、−０．１≦ｂ≦０．１、および０．０００５＜ｘ≦０．１０であり、ｄは、Ｍｎ、Ｆｅ、Ｍ、およびＸの価数、ならびにｑ、ｒ、ａ、ｂ、およびｘに依存し、電気的中性を満たす数である。【選択図】図１
2014056722.tif 000002
【特許請求の範囲】
【請求項１】
下式（１）で表わされる組成を有するリン酸化合物。
Ｌｉ１＋ａ（Ｍｎ１−（ｑ＋ｒ）ＦｅｑＭｒ）１＋ｂＰ１−ｘＸｘＯ４＋ｃ  （１）
（式中、Ｍは、Ｃｏ、およびＮｉからなる群より選ばれる少なくとも１種であり、Ｘは、Ｖ、Ｓｉ、Ｂ、およびＡｌからなる群より選ばれる少なくとも１種であり、ｑ、ｒ、ａ、ｂおよびｘは、それぞれ、０≦ｑ＜０．２０、０≦ｒ＜０．２０、０≦（ｑ＋ｒ）＜０．２０、−０．１≦ａ≦０．１、−０．１≦ｂ≦０．１、および０．０００５＜ｘ≦０．１０であり、ｄは、Ｍｎ、Ｆｅ、Ｍ、およびＸの価数、ならびにｑ、ｒ、ａ、ｂ、およびｘに依存し、電気的中性を満たす数である。）
【請求項２】
前記式（１）において、ＸがＶである、請求項１に記載のリン酸化合物。
【請求項３】
前記式（１）において、ｒが０である、請求項１または２に記載のリン酸化合物。
【請求項４】
請求項１〜３のいずれか一項に記載のリン酸化合物を含む二次電池用正極材料。
【請求項５】
請求項４に記載の二次電池用正極材料を含む二次電池。
【請求項６】
酸化物基準のモル％表示で、Ｌｉ２Ｏを２０％以上３５％以下、Ｐ２Ｏ５を２０％以上３５％以下、ＭｎＯ２を３５％以上５５％以下、Ｆｅ２Ｏ３を０％以上５％未満、ならびにＶ２Ｏ５、ＳｉＯ２、Ｂ２Ｏ３、およびＡｌ２Ｏ３からなる群より選ばれる少なくとも１種を０．０１％以上２．５％以下、Ｃｏ３Ｏ４を０％以上３％未満、およびＮｉＯを０％以上１０％未満、含む原料調合物を加熱し、溶融して溶融物を得る工程と、
前記溶融物を冷却して固化物を得る工程と、
前記固化物を粉砕して粉砕物を得る工程と、
前記粉砕物を加熱して、オリビン構造を含む結晶を含む粒子を得る工程とを、
この順に実施することを特徴とするリン酸化合物の製造方法。
【請求項７】
前記原料調合物を不活性ガス中または還元ガス中において１，０００℃〜１，４００℃で溶融する、請求項６に記載の製造方法。
【請求項８】
前記溶融物を冷却速度１０３〜１０１０℃／秒で冷却する、請求項６または７に記載の製造方法。
【請求項９】
前記溶融物を不活性ガス中または還元ガス中で冷却する、請求項６〜８のいずれか一項に記載の製造方法。
【請求項１０】
前記粉砕物は、前記固化物と、有機化合物および炭素系導電物質からなる群より選ばれる少なくとも１種の炭素源とを含み、該炭素源中の炭素換算量（質量）が、該固化物の質量と該炭素源中の炭素換算量（質量）との合計質量に対して、０．１〜２０質量％である、請求項６〜９のいずれか一項に記載の製造方法。
【請求項１１】
前記粉砕物を不活性ガス中または還元ガス中において３００℃〜９００℃で加熱する、請求項６〜１０のいずれか一項に記載の製造方法。
【発明の詳細な説明】
【技術分野】
【０００１】
本発明はリン酸化合物、二次電池用正極材料、および二次電池の製造方法に関する。
【背景技術】
【０００２】
近年、電気自動車やハイブリッド車等の開発において、リチウムイオン二次電池には安全性を維持しつつ、大幅な高容量化、高エネルギー化、および大型化が求められている。また、エネルギー問題の観点から、電力需給の平滑化、および非常時の電力の安定供給のために、高い安全性および信頼性を有する中型ないし大型の定置用蓄電池の開発が進んでいる。これらの一部は、実用化がなされている。
【０００３】
これら電池に用いる正極材料として、資源面、安全面、コスト面、安定性等の観点から、オリビン型リン酸鉄リチウム（ＬｉＦｅＰＯ４）に代表されるオリビン型のリン酸リチウム化合物（ＬｉＭＰＯ４／Ｍは遷移金属元素）が注目され、一部は実用化されている。しかし、オリビン型リン酸リチウム化合物（ＬｉＭＰＯ４）は従来材料に比べて電気抵抗が高いため、それを正極材料として用いたリチウムイオン二次電池の充放電時におけるリチウムの挿入・脱離反応が遅くなり、その結果として二次電池の充放電容量およびエネルギー密度が理論上の値に比べて低下しやすいという難点がある。
【０００４】
オリビン型リン酸リチウム化合物の一つであるリン酸鉄リチウム（ＬｉＦｅＰＯ４）およびリン酸マンガンリチウム（ＬｉＭｎＰＯ４）は、これらの放電容量がいずれも１７０ｍＡｈ／ｇであるが、これらのＬｉイオンの吸蔵、放出は、それぞれ３．４Ｖおよび４．０Ｖ程度で生じる。したがって、ＬｉＭｎＰＯ４のエネルギー密度（放電容量と作動電圧との乗数）は、ＬｉＦｅＰＯ４のそれに比較して大きい。また、これらの固溶体であるリン酸鉄マンガンリチウム（ＬｉＦｅ１−ｘＭｎｘＰＯ４，０＜ｘ＜１）も、ｘの値が大きくなるほど、平均作動電圧が高くなり、エネルギー密度は大きくなることが期待される。しかし、ｘの値が大きくなるほど、理論容量および理論作動電圧の発現が困難となる（例えば、非特許文献１）。なお、リン酸コバルトリチウム（ＬｉＣｏＰＯ４）およびリン酸マンガンリチウム（ＬｉＮｉＰＯ４）は、資源面、安全面、コスト面等の観点から使用しがたい。
【０００５】
そこで、このような特性を改善する方法として、陽イオン（ＬｉおよびＭ）および陰イオン（Ｐ）の置換またはドープ（例えば、非特許文献２）が知られている。しかし、後者に関しては、公知例が少ない。
【０００６】
特許文献１には、組成式ＬｉＭＰ１−ｘＡｘＯ４（Ｍは遷移金属であり、Ａは酸化数が＋４以下である元素であり、０＜ｘ＜１である。）で表わされる化合物が記載される。Ｍの例として、Ｔｉ（４＋）、Ａｌ（３＋）、Ｂ（３＋）、Ｚｒ（４＋）、Ｓｎ（４＋）、Ｖ（４＋）、Ｐｂ（４＋）、およびＧｅ（４＋）が記載され、充電および放電プロファイルのギャップが狭まり、充放電容量が増加することが示されている。
【０００７】
特許文献２には、オリビン型構造のリチウム−遷移金属−リン複合化合物（遷移金属はＦｅ、Ｍｎ、Ｎｉ、およびＣｏから選ばれた１種以上であり、リンの一部はＢまたはＡｌから選ばれた１種以上で置換されている。）で表わされる活物質が記載され、サイクル特性が改善することが示されている。
【０００８】
特許文献３には、組成式ＬｉｘＡｙＯ４（ＡはＣｒ、Ｍｎ、Ｆｅ、Ｃｏ、Ｎｉ、およびＣｕの群から選択される１種または２種以上、０＜ｘ≦２、０＜ｙ≦１．５）であるオリビン構造を有する物質のリン酸イオンの一部をリン酸イオン以外のオキソ酸、例えばケイ酸イオン、ホウ酸イオンで置換してなる物質が記載され、これを電極として用いればレート特性が向上することが示されている。
【０００９】
特許文献４には、モル％表示で、Ｌｉ２Ｏを２０〜５０％、Ｆｅ２Ｏ３を５〜４０％、およびＰ２Ｏ５を２０〜５０％含む、また、これにＭｎＯ２を０〜５０％含む、さらに、これらに（Ｎｂ２Ｏ５＋Ｖ２Ｏ５＋ＳｉＯ２＋Ｂ２Ｏ３＋ＧｅＯ２＋Ａｌ２Ｏ３＋Ｇａ２Ｏ３＋Ｓｂ２Ｏ３＋Ｂｉ２Ｏ３）を０．１〜２５％含むリチウムイオン二次電池正極材料用前駆体ガラスおよび結晶化ガラス粉末が記載されている。さらに、結晶化ガラス粉末と導電活物質を含有するリチウムイオン二次電池正極材料が記載され、材料の電気伝導度が向上することが示されている。
【先行技術文献】
【特許文献】
【００１０】
【特許文献１】日本国特表２００８−５０６２４３号公報
【特許文献２】日本国特開２０１０−１２３３３９号公報
【特許文献３】日本国特開２０１１−２１６２０１号公報
【特許文献４】日本国特開２００９−０８７９３３号公報
【非特許文献】
【００１１】
【非特許文献１】Atsuo. Yamada et al., Chemistry of Materials, 18, 804-813 (2006)
【非特許文献２】Sung-Yoon Chung et al., Nature Materials, 1, 123-128 (2002)
【発明の概要】
【発明が解決しようとする課題】
【００１２】
非特許文献１において、理論放電容量および理論作動電圧の発現が困難となるのは、電子伝導性およびイオン導電性が低いことなどによると考えられる。さらには、連続的充放電の履歴後は、良好なレート特性およびサイクル特性が得られていないのが現状であるが、不可逆的な構造変化によると考えられる。
【００１３】
特許文献１記載の化合物は、遷移金属Ｍの酸化状態を多価（平均価数が整数ではない）の状態にするために、対イオンであるアニオンの価数（Ｐの５＋）より低いイオンをＰイオンと置換するものである。実施例には、ＭがＣｏまたはＦｅであり、Ｐの２ｍｏｌ％をＴｉで置換する物質を、Ｔｉ源をＬｉ４ＴｉＯ４として固相反応により製造する方法が示されている。しかし、反応が複雑であり、粉砕工程および加熱工程をそれぞれ２回行う必要がある。また、ＭがＭｎを含む場合の例の記載および示唆はない。
【００１４】
特許文献２記載の物質の製造方法も、固相反応法による製造方法であって、反応が複雑であり、粉砕工程および加熱工程をそれぞれ２回行う必要がある。また、実施例には、遷移金属がＦｅである場合の例示があるのみであり、遷移金属がＭｎを含む場合の例はない。
【００１５】
特許文献３記載の物質の製造方法は、水熱合成法であって、製造コストが高いという問題がある。また、実施例には、ＭがＦｅである場合の例示があるのみであり、ＭがＭｎを含む場合の例はない。
【００１６】
特許文献４では、Ｎｂ２Ｏ５を添加した実施例（表１および表２）が示されているが、他元素の添加例（特にＰの置換例）およびその場合の作用は記載されていない。また、Ｎｂ２Ｏ５等の酸化物の添加はガラス形成能を向上される目的で含有している（明細書段落［００４３］および［００４４］）。また、ＭｎＯを添加した実施例が示されている（表３）が、他元素の添加例およびその場合の作用は記載されていない。
【００１７】
本発明は、電子伝導性およびイオン導電性が高められ、オリビン型リン酸化合物およびその製造方法を提供することを目的とする。また、本発明は、高い放電容量を発現しつつ、レート維持率および放電容量維持率（サイクル特性）が優れ、その信頼性の向上した二次電池用正極材料および二次電池を提供することを目的とする。
【課題を解決するための手段】
【００１８】
本発明は、下記［１］〜［１１］の発明である。
【００１９】
［１］下式（１）で表わされる組成を有するリン酸化合物。
Ｌｉ１＋ａ（Ｍｎ１−（ｑ＋ｒ）ＦｅｑＭｒ）１＋ｂＰ１−ｘＸｘＯ４＋ｃ  （１）
（式中、Ｍは、Ｃｏ、およびＮｉからなる群より選ばれる少なくとも１種であり、Ｘは、Ｖ、Ｓｉ、Ｂ、およびＡｌからなる群より選ばれる少なくとも１種であり、ｑ、ｒ、ａ、ｂおよびｘは、それぞれ、０≦ｑ＜０．２０、０≦ｒ＜０．２０、０≦（ｑ＋ｒ）＜０．２０、−０．１≦ａ≦０．１、−０．１≦ｂ≦０．１、および０．０００５＜ｘ≦０．１０であり、ｄは、Ｍｎ、Ｆｅ、Ｍ、およびＸの価数、ならびにｑ、ｒ、ａ、ｂ、およびｘに依存し、電気的中性を満たす数である。）
【００２０】
［２］前記式（１）において、ＸがＶである、［１］に記載のリン酸化合物。
【００２１】
［３］前記式（１）において、ｒが０である、［１］または［２］に記載のリン酸化合物。
【００２２】
［４］［１］〜［３］のいずれか一項に記載のリン酸化合物を含む二次電池用正極材料。
【００２３】
［５］［４］に記載の二次電池用正極材料を含む二次電池。
【００２４】
［６］酸化物基準のモル％表示で、Ｌｉ２Ｏを２０％以上３５％以下、Ｐ２Ｏ５を２０％以上３５％以下、ＭｎＯ２を３５％以上５５％以下、Ｆｅ２Ｏ３を０％以上５％未満、ならびにＶ２Ｏ５、ＳｉＯ２、Ｂ２Ｏ３、およびＡｌ２Ｏ３からなる群より選ばれる少なくとも１種を０．０１％以上２．５％以下、Ｃｏ３Ｏ４を０％以上３％未満、およびＮｉＯを０％以上１０％未満、含む原料調合物を加熱し、溶融して溶融物を得る工程と、
前記溶融物を冷却して固化物を得る工程と、
前記固化物を粉砕して粉砕物を得る工程と、
前記粉砕物を加熱して、オリビン構造を含む結晶を含む粒子を得る工程とを、
この順に実施することを特徴とするリン酸化合物の製造方法。
【００２５】
［７］前記原料調合物を不活性ガス中または還元ガス中において１，０００℃〜１，４００℃で溶融する、請求項６に記載の製造方法。
【００２６】
［８］前記溶融物を冷却速度１０３〜１０１０℃／秒で冷却する、［６］または［７］に記載の製造方法。
【００２７】
［９］前記溶融物を不活性ガス中または還元ガス中で冷却する、［６］〜［８］のいずれか一項に記載の製造方法。
【００２８】
［１０］前記粉砕物は、前記固化物と、有機化合物および炭素系導電物質からなる群より選ばれる少なくとも１種の炭素源とを含み、該炭素源中の炭素換算量（質量）が、該固化物の質量と該炭素源中の炭素換算量（質量）との合計質量に対して、０．１〜２０質量％である、［６］〜［９］のいずれか一項に記載の製造方法。
【００２９】
［１１］前記粉砕物を不活性ガス中または還元ガス中において３００℃〜９００℃で加熱する、［６］〜［１０］のいずれか一項に記載の製造方法。
【発明の効果】
【００３０】
本発明によれば、電子伝導性およびイオン導電性が高められた、オリビン型リン酸化合物およびその製造方法を提供できる。本発明によれば、高い放電容量を発現しつつ、レート維持率および放電容量維持率が優れ、その信頼性の向上した正極材料および二次電池を提供できる。
【図面の簡単な説明】
【００３１】
【図１】実施例の例８、９、１０、および１１で得られたリン酸化合物のＸ線回折パターンを示す図である。
【発明を実施するための形態】
【００３２】
本明細書において、オリビン型リン酸化合物とは、基本式ＬｉＭ’ＰＯ４（Ｍ’はＭｎを必須として、Ｆｅ、Ｃｏ、およびＮｉからなる群より選ばれる少なくとも１種を含んでもよい。）で表わされる物質をいう。オリビン構造とは、結晶系が斜方晶であり、空間群がＰｎｍａに代表される結晶構造をいう。
【００３３】
また、オリビン構造を含む結晶をオリビン型結晶ともいい、オリビン型結晶を含む粒子をオリビン型結晶粒子ともいう。オリビン型結晶粒子は、オリビン型結晶以外の結晶構造を部分的に含んでいてもよく、非結晶構造を部分的に含んでいてもよい。オリビン型結晶粒子としては、その実質的に全てがオリビン型結晶からなることが好ましい。
【００３４】
［リン酸化合物］
本発明のリン酸化合物は、下式（１）で表わされる組成を有する。
【００３５】
Ｌｉ１＋ａ（Ｍｎ１−（ｑ＋ｒ）ＦｅｑＭｒ）１＋ｂＰ１−ｘＸｘＯ４＋ｃ  （１）
（式中、Ｍは、Ｃｏ、およびＮｉからなる群より選ばれる少なくとも１種であり、Ｘは、Ｖ、Ｓｉ、Ｂ、およびＡｌからなる群より選ばれる少なくとも１種であり、ｑ、ｒ、ａ、ｂおよびｘは、それぞれ、０≦ｑ＜０．２０、０≦ｒ＜０．２０、０≦（ｑ＋ｒ）＜０．２０、−０．１≦ａ≦０．１、−０．１≦ｂ≦０．１、および０．０００５＜ｘ≦０．１０であり、ｄは、Ｍｎ、Ｆｅ、Ｍ、およびＸの価数、ならびにｑ、ｒ、ａ、ｂ、およびｘに依存し、電気的中性を満たす数である。）
式（１）で表される組成を有するリン酸化合物は、オリビン型リン酸化合物であり、二次電池用正極材料として用いた場合に高い放電容量を発現しつつ、レート維持率および放電容量維持率を示し、信頼性が高く、かつ製造コストが安価である。
【００３６】
ｑおよびｒは、０≦ｑ＜０．２０、０≦ｒ＜０．２０、０≦（ｑ＋ｒ）＜０．２０である。ｑ≧０．２０であると、正極材料とした場合に作動電圧の高いリン酸化合物を得にくく、ｒ≧０．２０であると、製造コストが高くなり、（ｑ＋ｒ）≧０．２０であると、レート維持率および放電容量維持率が低くなる。さらに、オリビン型リン酸化合物としては、ＣｏおよびＮｉは、高電圧化が可能な元素であるが高価であるので、ｒ＝０であることが好ましい。
【００３７】
原子Ｘは、主にＰ位を置換して存在すると考えられる。原子Ｘは、電気化学的性質を上げる効果が大きいので、Ｖであることが好ましい。
【００３８】
ｘが、０．０００５＜ｘ≦０．１０、特に０．００１≦ｘ≦０．０５であると、リン酸化合物の構造が安定化し、レート維持率、放電容量維持率、およびエネルギー密度（放電容量と作動電圧の積）が向上すると考えられるので好ましい。ｘ＜０．０００５であると、電気化学的性質を上げる効果が十分でなく、ｘ＞０．１０であると、リン酸化合物の放電容量が低下し、製造コストが高くなる。
【００３９】
ａおよびｂは、−０．１≦ａ≦０．１、−０．１≦ｂ≦０．１である。ａおよびｂが、それぞれ、−０．１より小さい、または０．１より大きいと、リン酸化合物を得ることが困難となる。−０．０５≦ａ≦０．０５、−０．０５≦ｂ≦０．０．０５であると、放電容量維持率がより高くなるので、より好ましい。
【００４０】
ｃは、Ｍｎ、Ｆｅ、およびＭの価数、ならびにａ、ｂ、ｑ、ｒ、およびｘに依存し、電気的中性を満たす数である。リン酸化合物のＭｎ、Ｆｅ、Ｃｏ、およびＮｉの価数は、＋２が好ましい。
【００４１】
本発明のリン酸化合物を二次電池用正極材料として用いる場合、二次電池用正極材料は導電材を含有することが好ましい。導電材は、有機化合物および炭素系導電物質からなる群より選ばれる少なくとも１種の炭素源に由来する。導電材は、リン酸化合物粒子の表面または粒子間界面に存在するのが好ましい。導電材の含有量は、リン酸化合物と導電材との合計質量に対して、０．１〜２０質量％であるのが好ましく、０．１〜１０質量％がより好ましく、２〜１０質量％が特に好ましい。
【００４２】
リン酸化合物粒子は、オリビン型結晶粒子を含み、オリビン型結晶粒子のみからなることが特に好ましい。該結晶粒子としては、一次粒子および二次粒子の双方を含む。得られるリン酸化合物中に二次粒子が存在する場合、一次粒子が破壊されない程度の範囲で解砕および粉砕してもよい。
【００４３】
リン酸化合物粒子の平均粒径は、体積換算のメディアン径で１０ｎｍ〜１０μｍが好ましく、１０ｎｍ〜１μｍが特に好ましい。平均粒径を該範囲とすることで、リン酸化合物の導電性がより高くなる。平均粒径は、レーザ回折／散乱式粒子径測定装置で測定できる。
【００４４】
リン酸化合物粒子の比表面積は、０．２〜２００ｍ２／ｇが好ましく、１〜２００ｍ２／ｇがより好ましく、３〜５０ｍ２／ｇがさらに好ましい。比表面積を該範囲とすることにより、リン酸化合物の導電性が高くなる。比表面積は、窒素吸着法による比表面積測定装置で測定できる。なお、上記リン酸化合物の平均粒経および比表面積は、リン酸化合物が導電材を含有していない場合の平均粒経および比表面積である。
【００４５】
導電材で被覆されたリン酸化合物粒子の平均粒径は、体積換算のメディアン径で１０ｎｍ〜１０μｍが好ましく、１０ｎｍ〜２μｍが特に好ましい。平均粒径を該範囲とすることで、リン酸化合物の導電性がより高くなる。リン酸化合物の比表面積は、０．２〜２００ｍ２／ｇが好ましく、１〜２００ｍ２／ｇがより好ましく、５〜５０ｍ２／ｇが特に好ましい。比表面積を該範囲とすることにより、リン酸化合物の導電性が高くなる。
【００４６】
[リン酸化合物の製造方法]
本発明のリン酸化合物の製造方法は、以下の溶融工程（Ｉ）〜加熱工程（ＩＶ）の各工程を、この順に実施する。溶融工程（Ｉ）〜加熱工程（ＩＶ）の工程前、工程間、および工程後には、各工程に影響を及ぼさない限り、他工程を行ってもよい。
【００４７】
溶融工程（Ｉ）：酸化物基準のモル％表示で、酸化物基準のモル％表示で、Ｌｉ２Ｏを２０％以上３５％以下、Ｐ２Ｏ５を２０％以上３５％以下、ＭｎＯ２を３５％以上５５％以下、Ｆｅ２Ｏ３を０％以上５％未満、ならびにＶ２Ｏ５、ＳｉＯ２、Ｂ２Ｏ３、およびＡｌ２Ｏ３からなる群より選ばれる少なくとも１種を０．０１％以上２．５％以下、Ｃｏ３Ｏ４を０％以上３％未満、およびＮｉＯを０％以上１０％未満、含む原料調合物を加熱し、溶融して溶融物を得る工程、
冷却工程（ＩＩ）：前記溶融物を冷却して固化物を得る工程、
粉砕工程（ＩＩＩ）：前記固化物を粉砕して粉砕物を得る工程、
加熱工程（ＩＶ）：前記粉砕物を加熱して、オリビン構造を含む結晶を含む粒子を得る工程。
【００４８】
（溶融工程（Ｉ））
溶融工程（Ｉ）においては、各原子源（Ｌｉ、Ｍｎ、Ｐ、または／およびＦｅ、Ｃｏ、Ｎｉ、Ｖ、Ｓｉ、Ｂ、Ａｌ）を含む原料を、上記範囲の組成となるように調整した原料調合物を準備する。
【００４９】
上記範囲の組成の原料調合物は、完全に溶融させることが可能で、溶融物は適度な粘性を有することから、続く冷却工程にて容易に処理することが可能である。
【００５０】
Ｌｉ２Ｏはリン酸化合物の主成分であって、Ｌｉ２Ｏ含量は、２０％以上３５％以下であり、好ましくは２３％以上３０％以下である。２０％より少ない、または３５％より多いと、均一な溶融物が得られにくく、得られる粉砕物を加熱しても、リン酸化合物を得ることが困難となる。
【００５１】
Ｐ２Ｏ５はリン酸化合物の主成分であって、Ｐ２Ｏ５含量は、２０％以上３５％以下であり、好ましくは２３％以上３０％以下である。２０％より少ない、または３５％より多いと、得られる粉砕物を加熱しても、リン酸化合物を得ることが困難となる。
【００５２】
ＭｎＯ２はリン酸化合物の主成分であって、ＭｎＯ２含量は、３５％以上５５％以下であり、好ましくは４０％以上５２％以下である。当該範囲であると、正極材料とした場合に作動電圧の高い材料が得られやすいので好ましい。３５％より少ないと、作動電圧の高い材料が得られにくい。また５５％より多いと、得られる粉砕物を加熱しても、リン酸化合物を得ることが困難となる。
【００５３】
Ｖ２Ｏ５、ＳｉＯ２、Ｂ２Ｏ３、およびＡｌ２Ｏ３からなる群より選ばれる少なくとも１種は必須成分であって、本発明のリン酸化合物の電子伝導性およびイオン導電性を高める作用をする。また、溶融物の溶融範囲を広める作用もある。Ｖ２Ｏ５、ＳｉＯ２、Ｂ２Ｏ３、およびＡｌ２Ｏ３からなる群より選ばれる少なくとも１種の含量は、０．０１％以上２．５％以下であり、好ましくは０．０２５％以上１．５％以下であり、さらに好ましくは０．０２５％以上１．２５％以下である。当該範囲であると、良好な電気化学的性質が発現できる。また、適度な粘性を有する溶融物を得ることができる。２．５％超であると、放電容量が低下しやすい。０．０１％未満であると、上記作用が生じにくくなる。電気化学的性質を上げる効果が大きいので、Ｖ２Ｏ５が好ましい。
【００５４】
Ｆｅ２Ｏ３は任意の成分である。Ｆｅ２Ｏ３含量は、０％以上５％未満である。当該範囲であると、適度な粘性を有する溶融物を得ることができるので好ましい。５％以上であると、作動電圧の高い材料が得られにくい。また、０％超であると、放電容量をより高められるので、より好ましい。
【００５５】
Ｃｏ３Ｏ４およびＮｉＯは任意の成分である。Ｃｏ３Ｏ４含量およびＮｉＯ含量は、それぞれ、０％以上３％未満、および０％以上１０％未満であると、正極材料とした場合に作動電圧の高い材料が得られやすい。Ｃｏ３Ｏ４含量が３％以上である、またはＮｉＯ含量が１０％以上であると、均一な溶融物が得にくくなる。
【００５６】
Ｃｏ３Ｏ４およびＮｉＯはそれぞれ０％であり、Ｆｅ２Ｏ３は５％未満であるのが好ましい。
【００５７】
溶融物におけるＭｎ、Ｆｅ、Ｃｏ、およびＮｉの価数は、＋２〜＋５の範囲が好ましい。Ｆｅの場合は＋２、＋８／３、または＋３、Ｍｎの場合は＋２、＋３、または＋４、Ｎｂの場合は＋２、＋３、＋４、または＋５、Ｃｏの場合は＋２、＋８／３、または＋３、Ｎｉの場合は＋２または＋４が好ましい。得られる結晶粒子中のこれら元素の価数は、＋２．０〜＋２．５が好ましく、＋２．０〜＋２．２がより好ましく、＋２が特に好ましい。
【００５８】
原料調合物におけるＬｉを含む化合物としては、炭酸リチウム（Ｌｉ２ＣＯ３）、炭酸水素リチウム（ＬｉＨＣＯ３）、水酸化リチウム（ＬｉＯＨ）、およびリン酸リチウム（Ｌｉ３ＰＯ４、（ＬｉＰＯ３）ｎ）からなる群より選ばれる少なくとも１種を用いることが好ましい。これらは所望のリン酸化合物を得やくする。また、塩化リチウム（ＬｉＣｌ）、硝酸リチウム（ＬｉＮＯ３）、硫酸リチウム（Ｌｉ２ＳＯ４）、および酢酸リチウム（ＣＨ３ＣＯＯＬｉ）やシュウ酸リチウム（（ＣＯＯＬｉ）２）等の有機酸塩を用いてもよい（ただし、該少なくとも１種の一部または全部は、それぞれ水和塩を形成していてもよい。）。なかでも、安価でかつ取り扱いが容易な点で、Ｌｉ２ＣＯ３、ＬｉＨＣＯ３、（ＬｉＰＯ３）ｎが特に好ましい。
【００５９】
原料調合物におけるＰを含む化合物としては、酸化リン（Ｐ２Ｏ５）、リン酸（水素）アンモニウム（（ＮＨ４）３ＰＯ４、（ＮＨ４）２ＨＰＯ４、ＮＨ４Ｈ２ＰＯ４）、リン酸リチウム（Ｌｉ３ＰＯ４、（ＬｉＰＯ３）ｎ）、ならびにＭｎ、Ｆｅ、Ｃｏ、およびＮｉのリン酸塩からなる群より選ばれる少なくとも１種を用いることが好ましい。これらは所望のリン酸化合物を得やくする。また、リン酸（Ｈ３ＰＯ４）、メタリン酸（（ＨＰＯ３）ｎ）、ポリリン酸（Ｈｎ＋２ＰｎＯ３ｎ＋１）、亜リン酸（Ｈ３ＰＯ３）、および次亜リン酸（Ｈ３ＰＯ２）を用いてもよい。以上の化合物は、それぞれ結晶水を含む場合はその含水化合物を含むものとする。なかでも、扱いやすさおよび入手のしやすさから、リン酸二水素アンモニウム（（ＮＨ４）２ＨＰＯ４）、リン酸リチウム（Ｌｉ３ＰＯ４、ＬｉＰＯ４）、（ＬｉＰＯ３）ｎが好ましい。
【００６０】
原料調合物におけるＭｎを含む化合物としては、酸化マンガン（ＭｎＯ、Ｍｎ２Ｏ３、Ｍｎ３Ｏ４）、水酸化マンガン（Ｍｎ（ＯＨ）２等）、オキシ水酸化マンガン（ＭｎＯ（ＯＨ）２）、およびリン酸マンガン（Ｍｎ３（ＰＯ４）２、Ｍｎ２Ｐ２Ｏ７等）からなる群より選ばれる少なくとも１種を用いることが好ましい。これらは所望のリン酸化合物を得やくする。また、塩化マンガン（ＭｎＣｌ２等）、硝酸マンガン（Ｍｎ（ＮＯ３）２等）、硫酸マンガン（ＭｎＳＯ４等）、Ｍｎのアルコキシド（Ｍｎ（ＯＣＨ３）２、Ｍｎ（ＯＣ２Ｈ５）２等）、および酢酸マンガン（Ｍｎ（ＣＨ３ＣＯＯ）２）やシュウ酸マンガン（Ｍｎ（ＣＯＯ）２）等の有機酸塩を用いてもよい。以上の化合物は、それぞれ結晶水を含む場合はその含水化合物を含むものとする。なかでも、入手のしやすさやコストから、ＭｎＯ２、ＭｎＯが特に好ましい。
【００６１】
原料調合物におけるＶを含む化合物としては、酸化バナジウム（ＶＯ、Ｖ２Ｏ３、ＶＯ2、Ｖ２Ｏ５）、バナジン酸リチウム、Ｍｎ、Ｆｅ、Ｎｉ、およびＣｏのバナジン酸塩、バナジン酸アンモニウム（ＮＨ４ＶＯ３）、ケイ酸バナジウム、アルミン酸バナジウム、リン酸との化合物（ＶＰＯ４等）、塩化バナジウム（ＶＣｌ３等）、ならびにオキシ硫酸バナジウム（ＶＯＳＯ４等）からなる群より選ばれる少なくとも１種が好ましい。なかでも、安価でかつ取扱いが容易な点で、Ｖ２Ｏ５が特に好ましい。
【００６２】
原料調合物におけるＳｉを含む化合物としては、酸化ケイ素（ＳｉＯ２）、ケイ酸リチウム（Ｌｉ２ＳｉＯ３、Ｌｉ４ＳｉＯ４等）、Ｍｎ、Ｆｅ、Ｎｉ、およびＣｏのケイ酸塩（ＭｎＳｉＯ３、Ｍｎ２ＳｉＯ４等）、リン酸ケイ酸塩、バナジン酸ケイ酸塩、ホウ酸ケイ酸塩、ならびにアルミノケイ酸塩からなる群より選ばれる少なくとも１種が好ましい。なお、Ｓｉを含む化合物は、結晶質であっても、非晶質であってもよい。なかでも、コストや入手のしやすさの点から、ＳｉＯ２が特に好ましい。
【００６３】
原料調合物におけるＢを含む化合物としては、酸化ホウ素（Ｂ２Ｏ３）、ホウ酸（Ｈ３ＢＯ３）、ホウ酸リチウム（Ｌｉ３ＢＯ３等）、Ｍｎ、Ｆｅ、Ｎｉ、およびＣｏのホウ酸塩、リン酸ホウ素、ホウ酸ケイ酸塩、ならびにホウ酸アルミニウムからなる群より選ばれる少なくとも１種が好ましい。なかでも、コストや入手のしやすさの点から、Ｂ２Ｏ３、Ｈ３ＢＯ３が特に好ましい。
【００６４】
原料調合物におけるＡｌを含む化合物としては、酸化アルミニウム（Ａｌ２Ｏ３）、オキシ水酸化アルミニウム（ＡｌＯ（ＯＨ）、オキシ水酸化アルミニウム塩を含む）、アルミン酸リチウム、Ｍｎ、Ｆｅ、Ｎｉ、およびＣｏのアルミン酸塩、アルミノケイ酸塩、リン酸アルミニウム（ＡｌＰＯ４）、ホウ酸アルミニウム（ＡｌＢＯ３）、塩化アルミニウム（ＡｌＣｌ３）、硝酸アルミニウム（Ａｌ（ＮＯ３）３）、ならびに硫酸アルミニウム（Ａｌ２（ＳＯ４）３等）からなる群より選ばれる少なくとも１種が好ましい。なかでも、コストや入手のしやすさの点から、Ａｌ２Ｏ３、ＡｌＯ（ＯＨ）が特に好ましい。
【００６５】
原料調合物におけるＦｅ、Ｃｏ、およびＮｉを含む化合物としては、酸化物（ＦｅＯ、Ｆｅ３Ｏ４、Ｆｅ２Ｏ３、ＣｏＯ、Ｃｏ３Ｏ４、Ｃｏ２Ｏ３、ＮｉＯ）、オキシ水酸化物（ＦｅＯ（ＯＨ）等）、リン酸塩（Ｆｅ３（ＰＯ４）３、Ｆｅ３ＰＯ４等）、塩化物（ＦｅＣｌ２、ＦｅＣｌ３等）、硝酸塩（Ｆｅ（ＮＯ３）２等）、硫酸塩（ＦｅＳＯ４、Ｆｅ２（ＳＯ４）３等）、Ｆｅのアルコキシド（Ｆｅ（ＯＣＨ３）２、Ｆｅ（ＯＣ２Ｈ５）２等）、およびＦｅの酢酸塩（Ｆｅ（ＣＨ３ＣＯＯ）２等）やシュウ酸鉄（Ｆｅ（ＣＯＯ）２等）等の有機酸塩からなる群より選ばれる少なくとも１種が好ましい。なかでも、入手のしやすさやコストから、Ｆｅ３Ｏ４、Ｆｅ２Ｏ３、Ｃｏ３Ｏ４およびＮｉＯからなる群より選ばれる少なくとも１種の化合物がより好ましい。
【００６６】
原料調合物の組成は原則として、当該原料調合物から得られる溶融物の組成と理論上対応する。ただし、原料調合物中には溶融処理中に揮発等により失われやすい成分、例えばＰのような成分が存在するため、得られる溶融物の組成は各原料の仕込み量から計算される酸化物基準のモル％と若干相違する場合がある。
【００６７】
各原料の純度は、所望の特性を低下させない範囲であれば特に限定されるものではないが、水和水を除いた純度が９９％以上であることが好ましく、９９．９％以上がより好ましい。
【００６８】
各原料の粒度は、溶融して均一な溶融物が得られる範囲であれば特に限定されるものではない。各原料はミキサ、ボールミル、遊星ミル等の混合・粉砕手段を用いて、乾式または湿式で混合してから溶融することが好ましい。
【００６９】
溶融工程（Ｉ）においては、前記の方法で得られた原料調合物を、次に加熱して溶融する。原料調合物を容器等に入れ、加熱炉を用いて加熱し、溶融することが好ましい。該容器としては、アルミナ製、カーボン製、炭化ケイ素製、ホウ化ジルコニウム製、ホウ化チタン製、窒化ホウ素製、炭素製、白金製、ロジウムを含む白金合金製等、耐火物系煉瓦、および還元材料（例えばグラファイト）等の材料からなる容器が挙げられる。加熱炉中での揮発および蒸発防止のために、該容器は蓋を装着することが好ましい。加熱炉は、抵抗加熱炉、高周波誘導炉、またはプラズマアーク炉が好ましい。抵抗加熱炉はニクロム合金等の合金製、炭化ケイ素製、またはケイ化モリブデン製の発熱体を備えた電気炉であるのが好ましい。
【００７０】
溶融工程（Ｉ）は、空気中、不活性ガス中、または還元ガス中で実施することができる。不活性ガス中または還元ガス中で実施すると、Ｍｎ、Ｆｅ、Ｃｏ、およびＮｉの価数を＋２または＋２に近い状態に維持でき、所望のリン酸化合物を得やすくなるので好ましい。空気中で溶融した場合には、後工程の加熱工程（ＩＶ）で還元（例えばＭ３＋からＭ２＋への変化）を行うのが好ましい。
【００７１】
ここで、不活性ガスとは、ヘリウム（Ｈｅ）、アルゴン（Ａｒ）等の希ガスおよび窒素（Ｎ２）ガスから選ばれる少なくとも１種のガスを９９体積％以上含むガスをいう。還元ガスとは、上記した不活性ガスに、水素（Ｈ２）、一酸化炭素（ＣＯ）、またはアンモニア（ＮＨ３）等の還元性を有するガスが、含有量が０．１体積％以上、より好ましくは１〜１０体積％で存在するガスあり、酸素（Ｏ２）の含有量が１体積％以下、より好ましくは０．１体積％以下である。ただし、原料の分解時や融解時に気体が発生する場合、その期間においては上記雰囲気を満たさなくてもよい。さらに、原料調合物は不活性雰囲気や還元雰囲気を減圧した雰囲気下（０．８×１０５Ｐａ以下）で溶融してもよい。
【００７２】
溶融のための加熱温度は、１，０００〜１，４００℃が好ましく、１，２００〜１，３５０℃が特に好ましい。ここで、溶融とは各原料が融解し、目視で透明な状態となることをいう。加熱温度が上記範囲の下限値以上であると溶融が容易になり、上限値以下であると原料の揮発がしにくくなる。加熱時間は０．２〜２時間が好ましく、０．５〜２時間が特に好ましい。加熱時間が上記範囲の下限値以上であると溶融物の均一性が充分になり、上限値以下であると原料が揮発しにくい。また、溶融物の均一性を上げるために撹拌してもよい。さらに、次工程の冷却工程（ＩＩ）を行うまで、溶融温度より低い温度で溶融物を清澄させてもよい。
【００７３】
（冷却工程（ＩＩ））
冷却工程（ＩＩ）は、溶融工程（Ｉ）で得られた溶融物を室温（２０〜２５℃）付近まで冷却して固化物を得る工程である。固化物は非晶質物であることが好ましいが、固化物の一部は結晶化物であってもよい。固化物中の結晶化物の量は、固化物の全質量に対して０〜３０質量％であることが好ましい。結晶化物を多く含むと粒状やフレーク状の固化物を得ることが困難となる。また、冷却機器の損耗を早め、その後の粉砕工程（ＩＩＩ）の負担が大きくなる。固化物が非晶質物を含むことで、次の粉砕工程（ＩＩＩ）が実施しやすくなり、リン酸化合物の組成や粒径が制御しやすくなる。非晶質物質を結晶化してオリビン型リン酸化合物を生成すると、例えば複数の粉体から固相反応で化合物を合成する場合に比べて、反応時間を短くすることができ、さらに化学組成、鉱物組成、構造等の均一性を高めることができる。
【００７４】
溶融物の冷却は空気中、不活性ガス中、または還元ガス中で実施することができる。不活性ガス中または還元ガス中で実施すると、設備が簡便であり、Ｍｎ、Ｆｅ、Ｃｏ、およびＮｉの酸化を防止、または抑制できる。開放系で急冷する場合、被急冷物（溶融物）と冷却メディア（例えば、双ローラ）との接触部分の周囲の雰囲気を不活性雰囲気または還元雰囲気とすることが好ましい。
【００７５】
溶融物の冷却速度は１×１０３ ℃／秒以上が好ましく、１×１０４ ℃／秒以上がより好ましい。冷却速度を該値以上にすると非晶質物が得られやすい。冷却速度の上限値は製造設備や大量生産性の点から１×１０１０ ℃／秒程度が好ましく、実用性の点からは１×１０８ ℃／秒が特に好ましい。溶融物の冷却速度は１，０００℃から５０℃までの冷却速度を１×１０３ ℃／秒〜１×１０１０ ℃／秒とすることが特に好ましい。
【００７６】
溶融物の冷却方法としては、高速で回転する双ローラの間に溶融物を滴下して冷却する方法、回転する単ローラに溶融物を滴下して冷却する方法、溶融物を冷却したカーボン板や金属板にプレスして冷却する方法が好ましい。なかでも、双ローラを用いた冷却方法が、冷却速度が速く、大量に処理できるので特に好ましい。双ローラとしては、ステンレス等の金属製、カーボン製、セラミックス製のものを用いることが好ましい。
【００７７】
冷却工程（ＩＩ）で得られる固化物は、フレーク状または繊維状が好ましい。フレーク状の場合には、平均厚さが２００μｍ以下が好ましく、１００μｍ以下が特に好ましい。フレーク状の平均厚さに垂直な面の平均直径は、特に限定されない。繊維状の場合には、平均直径が５０μｍ以下が好ましく、３０μｍ以下が特に好ましい。平均厚さや平均直径が上記範囲の上限値以下であると、粉砕工程（ＩＩＩ）の負担を軽減でき、加熱工程（ＩＶ）における結晶化効率を高くすることができる。平均厚さおよび平均直径は、ノギスやマイクロメータにより測定することができる。平均直径は、顕微鏡観察により測定することもできる。
【００７８】
（粉砕工程（ＩＩＩ））
粉砕工程（ＩＩＩ）は、冷却工程（ＩＩ）で得られた固化物を粉砕して粉砕物を得る工程である。固化物は通常の場合、非晶質物を多く含む、または非晶質物からなるため、粉砕がしやすい利点がある。また、粉砕に使用する装置に負担をかけずに粉砕ができ、かつ粒径が制御しやすい利点がある。一方、従来の固相反応は、加熱工程後に粉砕を行うが、粉砕によって残留応力が生じ、電池特性等を悪化させる問題がある。本発明の製造方法では、加熱工程（ＩＶ）の前に粉砕工程（ＩＩＩ）を行うため、粉砕工程（ＩＩＩ）で生じた残留応力を加熱工程（ＩＶ）で低減または除去できる。
【００７９】
粉砕は、カッターミル、ジョークラッシャー、ハンマーミル、ボールミル、ジェットミル、遊星ミル等を用いて行うことが好ましい。また、粒子径により各手法を段階的に用いることで、効率よく粉砕を進めることができる。例えば、手揉みやハンマー等で予備的に細かくすると、粉砕工程の負担が軽減するので好ましい。また、カッターミルで予備的な粉砕をした後、遊星ミルやボールミルを用いで粉砕することで、粉砕にかかる時間を短縮できるので好ましい。生産性の観点から、特にボールミルを用いることが好ましい。
【００８０】
粉砕メディアとしては、ジルコニア製ボール、アルミナ製ボール、窒化ケイ素製ボール、炭化ケイ素製ボール、ガラスボール等を用いることが好ましい。特に、ジルコニアボールは磨耗率が低く、不純物の混入を抑制できるので好ましい。粉砕メディアの直径は０．１〜３０ｍｍが好ましい。粉砕を多段階にし、大きい粉砕メディアで粉砕を行った後、粉砕メディアと粉砕物を分離し、さらに小さい粉砕メディアを用いて粉砕してもよい。該方法であると、未粉砕粒子の残存を抑制できる。
【００８１】
粉砕容器は特に限定されないが、容器内に粉砕メディアと固化物とを容器容量の３０〜８０％まで入れると粉砕効率がよい。ボールミルを用いる場合、粉砕時間は６〜３６０時間が好ましく、６〜１２０時間がより好ましく、１２〜９６時間が特に好ましい。粉砕時間が上記範囲の下限値以上であると充分に粉砕を進めることができ、上限値以下であると過粉砕が抑制できる。
【００８２】
粉砕は乾式または湿式のいずれで行ってもよいが、粉砕粒度の観点から湿式で行うのが好ましい。粉砕に用いる溶媒（以下、粉砕溶媒ともいう。）としては、水、またはエタノール、イソプロピルアルコール、アセトン、ヘキサン、トルエン等の有機溶媒を用いることができる。コストや安全性の面からは水が好ましい。一方、極性溶媒では固化物が溶出してしまう等の問題が発生する場合には、有機溶媒が好ましい。粉砕溶媒は、固化物および粉砕メディアが入った状態で、容器容量の３０〜８０体積％まで充填すると、粉砕効率がよくなる。粉砕を湿式で行った場合、粉砕溶媒を沈降、濾過、減圧乾燥、加熱乾燥等で除去した後に、加熱工程（ＩＶ）を実施するのが好ましい。ただし、粉砕溶媒が少ない場合、特に粉砕物の質量に占める固形分の質量の割合が３０％以上の場合には、粉砕溶媒を含んだ粉砕物のままで加熱工程（ＩＶ）に供してもよい。
【００８３】
粉砕物の平均粒径は、体積基準のメディアン径で１０ｎｍ〜１０μｍが好ましく、１０ｎｍ〜５μｍがより好ましい。平均粒径が上記範囲の下限値以上であると、加熱工程（ＩＶ）で粉砕物同士が焼結して粒径が大きくなりすぎることがないために好ましい。上記範囲の上限値以下であると、加熱工程（ＩＶ）での加熱温度や時間を低減でき、また得られるリン酸化合物の粒径を小さくできるため好ましい。平均粒径の測定は、レーザ回折／散乱式粒子径測定装置で測定する。
【００８４】
本発明のリン酸化合物は絶縁物質であるため、二次電池用正極材料として用いる場合には、リン酸化合物の表面の少なくとも一部を導電材で被覆することが好ましい。粉砕工程（ＩＩＩ）においては、有機化合物および炭素系導電物質からなる群より選ばれる少なくとも１種の炭素源を含ませるのが好ましい。炭素源としては、有機化合物と炭素系導電物質とを併用することが特に好ましい。併用することによって、リン酸化合物内での炭素系導電物質の分布が均一となり、また有機化合物やその熱分解物（炭化物）との接触面積が大きくなる。これらによって、リン酸化合物を用いた二次電池用正極材料の導電性を高めることができる。
【００８５】
粉砕工程（ＩＩＩ）は、固化物と炭素源との粉砕物を得る工程であるのが好ましい。粉砕工程（ＩＩＩ）は、固化物と炭素源とを混合した後に粉砕する工程、固化物と炭素源とをそれぞれ粉砕した後に混合する工程、また、固化物を粉砕した後に炭素源を含ませる工程であるのがより好ましい。
【００８６】
炭素源の質量の割合は、炭素源中の炭素換算量（質量）が、固化物の質量と、該炭素源中の炭素換算量（質量）との合計質量に対して、０．１〜２０質量％となる量が好ましく、０．１〜１０質量％となる量がより好ましく、２〜１０質量％となる量が特に好ましい。炭素源の量を上記範囲の下限値以上とすることで、リン酸化合物を二次電池用正極材料として用いる場合に電気伝導性を充分に高めることができる。上記範囲の上限値以下とすることで、リン酸化合物を被覆する導電材の厚さが厚くなりすぎず、リン酸化合物を用いて二次電池用正極を製造した際に、二次電池用正極材料に電解液を充分に行きわたらせることができる。
【００８７】
固化物に有機化合物を含ませる場合の粉砕工程（ＩＩＩ）は、粉砕物の表面に均一に分散させるために、湿式で行うのが好ましい。固化物に炭素系導電物質のみを含ませる場合の粉砕工程（ＩＩＩ）は、乾式でもよい。
【００８８】
炭素源としての有機化合物としては、グルコース、スクロース、グルコース−フラクトース転化糖、カラメル、パラフィン、澱粉、α化した澱粉、カルボキシメチルセルロース、エチルセルロース、カンファー、メラミン、ステアリン酸、オレイン酸、リノール酸、アスコルビン酸、ポリエチレングリコール、ポリビニルアルコール、ポリアクリル酸、およびフェノール樹脂からなる群より選ばれる少なくとも１種がより好ましく、グルコース、スクロース、エチルセルロース、カンファー、メラミン、ステアリン酸、アスコルビン酸、ポリエチレングリコール、ポリビニルアルコール、およびポリアクリル酸からなる群より選ばれる少なくとも１種が特に好ましい。
【００８９】
炭素源としての炭素系導電物質は、カーボンブラック、グラファイト、アセチレンブラック、カーボンファイバおよびアモルファスカーボンからなる群より選ばれる少なくとも１種が好ましい。アモルファスカーボンとしては、ＦＴ−ＩＲ分析において、正極材料の導電性低下の原因となるＣ−Ｏ結合ピークやＣ−Ｈ結合ピークが実質的に検出されないものが好ましい。
【００９０】
（加熱工程（ＩＶ））
加熱工程（ＩＶ）は、粉砕工程（ＩＩＩ）で得られた粉砕物を加熱し、オリビン構造を含む結晶を含むリン酸化合物を得る工程である。得られるリン酸化合物は粒子状であることが好ましい。また、リン酸化合物は、非晶質物を含まないことが好ましい。リン酸化合物が非晶質物を含まないことは、Ｘ線回折でハローパターンが検出されないことにより確認されうる。
【００９１】
加熱工程（ＩＶ）は、粉砕物を加熱することから、粉砕によって生じた残留応力の緩和が促進される。また、加熱により結晶核の生成および粒成長を行うため、リン酸化合物の組成、粒径およびその分布の制御が容易である。
【００９２】
加熱温度は、３００〜９００℃が好ましく、５００〜９００℃がより好ましく、５５０〜８００℃が特に好ましい。加熱温度が３００℃以上であると、炭化反応が生じやすくなり、リン酸化合物の結晶が生成しやすくなる。加熱温度が９００℃以下であると、粉砕物が融解しにくく、結晶系や粒子径を制御しやすい。該加熱温度である場合には、適度な結晶性、粒子径、粒度分布等を有するオリビン型結晶を有するリン酸化合物粒子が得られやすい。また、粒子の表面に、導電材が均一に結合したリン酸化合物粒子が得られやすい。
【００９３】
加熱は一定温度で保持することに限らず、多段階に保持温度を設定して行ってもよい。加熱温度が高くなると、生成する粒子の粒子径が大きくなる傾向があるため、所望の粒子径に応じて加熱温度を設定するのが好ましい。また、加熱時間（加熱温度による保持時間）は、所望の粒子径を考慮して１〜７２時間が好ましい。加熱は、ボックス炉、トンネルキルン炉、ローラーハース炉、ロータリーキルン炉等で行うのが好ましい。
【００９４】
加熱は、空気中、不活性ガス中、または還元ガス中で実施することが好ましく、不活性ガス中または還元ガス中で実施することが特に好ましい。不活性ガスおよび還元ガスの条件は、溶融工程（Ｉ）における条件と同じである。また、メタンガス、アセチレンガスを炉内に導入することによって、ガス雰囲気を調整することもできる。圧力は、常圧、加圧（１．１×１０５Ｐａ以上）、減圧（０．９×１０５Ｐａ以下）のいずれでもよい。また、還元剤（例えばグラファイト）と粉砕物とを入れた容器を加熱炉内に装填して実施した場合には、粉砕物中のＭの還元（例えばＭ３＋からＭ２＋への変化）を促進することができる。これによって、リン酸化合物を再現性よく得ることができる。
【００９５】
加熱工程（ＩＶ）後において、通常は室温まで冷却する。冷却速度は、３０〜３００℃／時間が好ましい。冷却速度を該範囲にすることにより、加熱による歪みを除去できる。また、冷却は、放置して室温まで冷却してもよい。冷却は、放置して室温まで冷却させるのが好ましい。冷却は、不活性ガス中または還元ガス中で行うのが好ましい。冷却は、加熱工程（ＩＶ）の３００〜９００℃から室温までを、冷却速度３０〜３００℃／時間で冷却することが好ましい。
【００９６】
加熱工程（ＩＶ）でリン酸化合物を得た後、該リン酸化合物と炭素源との粉砕物を得て、次に、該粉砕物を不活性ガス中または還元ガス中で加熱してもよい。
【００９７】
本発明の製造方法において、有機化合物および炭素系導電物質からなる群より選ばれる少なくとも１種の炭素源を含ませた場合には、リン酸化合物粒子の表面に炭素源に由来する導電材を均一にかつ強固に結合させうる。導電材が結合したリン酸化合物粒子は、そのまま二次電池用正極材料として用いることができる。炭素源として有機化合物を用いた場合には、加熱工程（ＩＶ）で有機化合物が炭化され、炭化物が導電材としてリン酸化合物の表面の少なくとも一部を被覆する。炭素源として炭素系導電物質を用いた場合には、該物質が導電材としてリン酸化合物の表面の少なくとも一部を被覆する。また、炭素源として両者を用いた場合には、有機化合物由来の炭化物および炭素系導電物質がリン酸化合物の表面の少なくとも一部を被覆し、導電材のネットワークを形成する。
【００９８】
［二次電池用正極および二次電池］
本発明の製造方法によって得られたリン酸化合物を、二次電池用正極材料として用いて、二次電池用正極および二次電池を製造できる。二次電池としては、金属リチウム二次電池、リチウムイオン二次電池、リチウムポリマー二次電池等が挙げられるが、リチウムイオン二次電池が好ましい。電池形状は制限されることはなく、例えば円筒状、角型、コイン型等の種々の形状およびサイズを適宜採用できる。
【００９９】
本発明の二次電池用正極は、本発明のリン酸化合物を用いる以外は、公知の電極の製造方法に従って製造できる。例えば、本発明のリン酸化合物を必要に応じて公知の結着材（ポリテトラフルオロエチレン、ポリビニリデンフルオライド、ポリビニルクロライド、エチレンプロピレンジエンポリマー、スチレン−ブタジエンゴム、アクリロニトリル−ブタジエンゴム、フッ素ゴム、ポリ酢酸ビニル、ポリメチルメタクリレート、ポリエチレン、ニトロセルロース等）、さらに必要に応じて公知の導電材（アセチレンブラック、カーボン、グラファイト、天然黒鉛、人造黒鉛、ニードルコークス等）と混合した後、さらに、公知の有機溶媒（Ｎ−メチルピロリドン、トルエン、シクロヘキサン、ジメチルホルムアミド、ジメチルアセトアミド、メチルエチルケトン、酢酸メチル、アクリル酸メチル、ジエチルトリアミン、Ｎ−Ｎ−ジメチルアミノプロピルアミン、エチレンオキシド、テトラヒドロフラン等）を用いてスラリーとし、公知の集電体（アルミニウム、またはステンレスの金属箔等）に塗布する等の方法によって、製造できる。
【０１００】
二次電池の構造は、本発明の製造方法で得られる二次電池用正極を電極として用いる以外は、公知の二次電池における構造を採用することができる。セパレータ、電池ケース等についても同様である。負極としては、活物質として公知の負極用活物質を使用でき、炭素材料、アルカリ金属材料およびアルカリ土類金属材料からなる群から選ばれる少なくとも１種を用いることが好ましい。電解液としては、非水系の電解液が好ましい。すなわち、本発明の製造方法で得られる二次電池としては、非水電解質リチウムイオン二次電池が好ましい。本発明の製造方法で得られる二次電池は、プラグインハイブリッド自動車や電気自動車に搭載する二次電池として、また、電力貯蔵用の蓄電池として有用である。
【実施例】
【０１０１】
実施例を挙げて具体的に説明するが、本発明は以下の説明に限定されない。例１〜１６および例３１〜４６が実施例であり、例２１および例５１が比較例である。
【０１０２】
［例１〜１６、２１］
（溶融工程（Ｉ））
溶融物の組成がＬｉ２Ｏ、Ｐ２Ｏ５、ＭｎＯ２、Ｆｅ２Ｏ３、Ｃｏ３Ｏ４、Ｖ２Ｏ５、ＳｉＯ２、Ｂ２Ｏ３、およびＡｌ２Ｏ３換算量（単位：モル％）で、それぞれ表１に示す割合となるように、炭酸リチウム（Ｌｉ２ＣＯ３）、リン酸水素アンモニウム（ＮＨ４Ｈ２ＰＯ４）、二酸化マンガン（ＭｎＯ２）、四酸化三鉄（Ｆｅ３Ｏ４）、四酸化三コバルト（Ｃｏ３Ｏ４）、五酸化二バナジウム（Ｖ２Ｏ５）、二酸化ケイ素（ＳｉＯ２）、酸化ホウ素（Ｂ２Ｏ３）、および酸化アルミニウム（Ａｌ２Ｏ３）を秤量し、乾式で混合・粉砕して、原料調合物を得た。
【０１０３】
得られた原料調合物を、ロジウムを２０質量％含む白金合金製のるつぼに充填した。次に、該るつぼをケイ化モリブデン製の発熱体を備える電気炉（株式会社モトヤマ社製、装置名：ＮＨ−３０３５）の中に入れた。該電気炉を、流量２Ｌ／分でＮ２ガスを流通しつつ、３００℃／時間の速度で昇温し、１，２８０〜１，３２０℃で０．５時間加熱した。目視で透明になったことを確認して、溶融物を得た。
【表１】
2014056722.tif 000003
【０１０４】
（冷却工程（ＩＩ））
溶融工程（Ｉ）で得たるつぼ中の溶融物を、毎分４００回転する直径約１５ｃｍのステンレス製双ローラを通すことにより、溶融物を１×１０５ ℃／秒で室温まで冷却し、フレーク状の固化物を得た。得られた固化物はガラス状物質であった。
【０１０５】
（粉砕工程（ＩＩＩ））
冷却工程（ＩＩ）で得たフレーク状の固化物を、軽く手で揉んで細かくした後、カッターミルを用いて粗粉砕した。さらに、これを、粉砕媒体としてジルコニア製ボールを用いたボールミルで、湿式で粉砕し、乾燥し、微粉砕物を得た。粉砕は、まず直径５ｍｍのボール、ついで２ｍｍのボールを用いて段階的に行った。粉砕溶媒としてはエタノールを用いた。
【０１０６】
微粉砕物に、グルコース、スクロース、およびカーボンブラックを、微粉砕物の質量、グルコースの炭素換算量、スクロースの炭素換算量、およびカーボンブラックの炭素換算量が質量比で８９：３：５：３となるように秤量した後、少量の純水を添加し、混合した。炭素源を混合した粉砕物を乾燥した後、続く加熱工程（ＩＶ）に供した。
【０１０７】
（加熱工程（ＩＶ））
炭素源を混合した粉砕物を、電気炉（株式会社モトヤマ社製、装置名：ＳＫＭ−３０３５）を用い、Ｈ２ガスを３体積％Ｈ２−Ｎ２ガス中で、６００℃で８時間加熱し、次いで室温まで冷却し、リン酸化合物粒子を析出させた。
【０１０８】
（Ｘ線回折の測定）
得られたリン酸化合物粒子の鉱物相を、Ｘ線回折装置（株式会社リガク社製、装置名：ＲＩＮＴ  ＴＴＲＩＩＩ）を用いて調べた。例１〜１６および例２１の粒子は、いずれも結晶系が斜方晶であり、空間群がＰｎｍａであると考えられるオリビン型の結晶粒子であることが確認された。例８、９、１０、および１１で得られたリン酸化合物粒子のＸ線回折パターンを、それぞれ、図１の（ａ）、（ｂ）、（ｃ）および（ｄ）に示す。
【０１０９】
（粒度分布および比表面積の測定）
得られたリン酸化合物粒子のリン酸化合物の粒径分布を、レーザ回折／散乱式粒度分布測定装置（株式会社堀場製作所社製、装置名：ＬＡ−９２０）で測定した。全実施例および全比較例の体積換算のメディアン径は、０．２９〜０．３６μｍであった。
【０１１０】
さらに、比表面積を比表面積測定装置（株式会社島津製作所社製、装置名：ＡＳＡＰ２０２０）で測定した。全実施例および全比較例の比表面積は、２６〜３６ｍ２／ｇであった。
【０１１１】
（組成分析）
得られたリン酸化合物粒子の化学組成を測定した。まず、粒子表面の有機物を４ｍｏｌ／ＬのＨ２Ｏ２で酸化除去した後、次いで６．０ｍｏｌ／ＬのＨＣｌ溶液を添加し、８０℃にて分解した。分解液中のＬｉは原子吸光光度計（株式会社日立ハイテクノロジーズ社製、装置名：Ｚ−２３１０）を用いて定量した。また、分解液中のＰ、Ｍｎ、Ｆｅ、およびＮｂは、誘導結合型発光分光分析装置（セイコーインスツル社製、装置名：ＳＰＳ３１００）を用いて定量した。Ｌｉ、Ｐ、Ｍｎ、Ｆｅ、Ｃｏ、Ｎｉ、Ｖ、Ｓｉ，ＢおよびＡｌの定量値から、Ｌｉ２Ｏ、Ｐ２Ｏ５、ＭｎＯ、ＦｅＯ、ＣｏＯ、ＮｉＯ、Ｖ２Ｏ５、ＳｉＯ２、Ｂ２Ｏ３、およびＡｌ２Ｏ３の量をそれぞれ算出した。例１〜１６および例２１で得られたリン酸化合物粒子の化学組成の定量値を、表２に示す。
【表２】
2014056722.tif 000004
【０１１２】
（炭素含量の測定）
得られたリン酸化合物粒子の炭素含量を炭素分析装置（（株）堀場製作所製、装置名：ＥＭＩＡ−９２０Ｖ）で測定した。全実施例および全比較例の炭素含量は、７．３〜８．３質量％であった。
【０１１３】
［例３１〜４６、例５１：Ｌｉイオン二次電池用正極および評価用電池の製造例］
例１〜１６、例２１で得られたリン酸化合物粒子（活物質）とポリフッ化ビニリデン樹脂（結着剤）とアセチレンブラック（導電材）とを、質量比で８０：８：１２の比率となるように秤量し、Ｎ−メチルピロリドン（溶媒）中で均一になるまで混合してスラリーを調製した。次いで、該スラリーをドクターブレードで厚さ２０μｍのアルミニウム箔に塗布した。空気中にて１２０℃で乾燥させて溶媒を除去し、次いで、ロールプレスで塗工層を圧密化し、幅１０ｍｍ×長さ４０ｍｍの短冊状に切り出した。
【０１１４】
塗工層は短冊状アルミニウム箔の先端１０×１０ｍｍの部分を残して剥離し、これを電極とした。得られた電極のロールプレス後の塗工層厚は２０μｍであった。得られた電極を１５０℃で真空乾燥した後、精製アルゴンガスが満たされたグローブボックス中に搬入した。電極を、ニッケルメッシュにリチウム箔を圧着した対極と多孔質ポリエチレンフィルム製セパレータを介して対向させ、さらに両側をポリエチレン板で挟んで固定し、対向電極を得た。
【０１１５】
対向電極をポリエチレン製ビーカに入れ、六フッ化リン酸リチウムをエチレンカーボネートとエチルメチルカーボネートとの混合溶媒（１：１体積比）に１ｍｏｌ／Ｌの濃度で溶解した非水電解液を注入して充分に含浸させた。電解液含浸後の対向電極をビーカから取り出し、アルミニウムラミネートフィルム袋に入れ、リード線部を取り出して封止して半電池を構成した。この半電池の特性を以下のようにして測定した。
【０１１６】
（Ｌｉイオン二次電池用正極の電気化学的性質の評価）
得られた半電池を２５℃の恒温槽に入れ、定電流充放電試験機（北斗電工株式会社製、装置名：ＨＪ２０１Ｂ）に接続して初期充放電試験を行った。電流密度は電極活物質の質量（導電材と結着剤とを除いた質量）当たりの電流値を１５ｍＡ／ｇ（０．０８８Ｃ相当）として充放電を行った。充電終止電圧はＬｉ対極基準で４．５Ｖとし、終止電圧に到達後即座に放電を開始した。放電終止電圧はＬｉ対極基準で１．５Ｖとした。例３１〜４６、および例５１で得た初期放電容量値を表３に示す。
【０１１７】
次いで、レート維持率を測定した。充電時の電流密度は１５ｍＡ／ｇとし、放電時の電流密度は、１５ｍＡ／ｇ、３７．５ｍＡ／ｇ、１５０ｍＡ／ｇ、３００ｍＡ／ｇ、６００ｍＡ／ｇ、および１２００ｍＡ／ｇとした。また、充電終止電圧はＬｉ対極基準で４．５Ｖとし、終止電圧に到達後即座に放電を開始した。放電終止電圧はＬｉ対極基準で２．０Ｖとした。６００ｍＡ／ｇでの放電容量値を１５ｍＡ／ｇでの放電容量値を除した数値をレート維持率とした。例３１〜４６、および例５１で得たレート維持率を表３に示す。
【０１１８】
さらに、放電容量維持率を測定した。充電時および充電の電流密度は、それぞれ１５０ｍＡ／ｇおよび３７．５ｍＡ／ｇとし、充電終止電位および放電終止電圧は、それぞれＬｉ対極基準で４．５Ｖおよび１．５Ｖとした。この充放電を２０回繰り返した。１回目の放電容量値に対する２０回目の放電容量値の比率を放電容量維持率とした。例３１〜４６、および例５１で得た放電容量維持率を表３に示す。
【０１１９】
本発明のリン酸化合物は、優れた電気化学的性質、特にレート維持率および放電容量維持率を示すことがわかった。すなわち、本発明のリン酸化合物が二次電池用正極材料として使用でき、電気化学的性質の良好な二次電池用正極を効率よく得ることができることを確認できた。
【表３】
2014056722.tif 000005
【産業上の利用可能性】
【０１２０】
本発明のリン酸化合物は、二次電池用正極材料さらには二次電池に適用して有用である。本発明のリン酸化合物の製造方法は、電気化学的性質が優れたリン酸化合物を安価にかつ効率的に製造できるので有用である。
【図１】
2014056722.tif 000006